{
    "protocol": "1. Prepare a coating composition with one or more radiation-curable acrylates that have a hydrophilic region containing one or more reactive hydrophilic alkylene oxide moieties characterized by the formula: Ω(CH2)Ωn(0-)Σm-, where n is between 1 and 3, and m is between 1 and 10. 2. Include a reactive surfactant with a reactive portion in an amount of 0.5 wt% to 4.3 wt% based on the weight of the coating composition. 3. Add a photoinitiator to the composition. 4. Expose the photoinitiator to light energy, which will cure the radiation-curable acrylates to form a hydrophilic network by binding the reactive portion of the surfactant moiety to one or more acrylate groups in the hydrophilic region of the acrylates. 5. Apply the coating to a substrate and cure it to achieve a transparent, washable, anti-fog coating. 6. Soak the coating in room temperature water for 1 hour, then dry at 25°C and 50% relative humidity for 12 hours. 7. Expose the coating to water vapor from a heated water bath at 50°C for 1 minute, ensuring the coating remains fog-free.将涂料组合物中的亲水网络与一种或多种可辐射固化的丙烯酸酯结合，所述丙烯酸酯包含一个或多个亲水烷氧基化物基团，所述基团的化学式为$\\big(\\mathrm{(CH_{2})^{}_{n}0-}\\big)_{\\mathrm{~m~}^{-}}$，其中n的范围为1至3，m的范围为1至10。将涂料组合物中反应性表面活性剂的添加量控制在0.5重量%-4.3重量%并将其反应性部分结合到所述亲水区域中的丙烯酸酯基团。将涂层在室温水中浸泡1小时，随后在25°C且50%相对湿度下干燥12小时，最后暴露于来自加热至50°C的水的水蒸气中1分钟以实现防雾效果。提供涂料组合物，其中包含(a)具有亲水区和在亲水区中的反应性基团的可辐射固化树脂，和(b)包含可与在聚合物的亲水区中的反应性基团反应的一个或多个反应性基团的反应性表面活性剂。在固化后，由于树脂的反应性基团和反应性表面活性剂之间的结合形成亲水网络。该涂料组合物在施加到基材并固化时提供光学透明的可洗涤的防雾涂层。反应性表面活性剂的反应性部分可与可交联树脂的反应性基团反应，且可以在将反应产物加入到丙烯酸酯混合物之前使表面活性剂与反应性部分反应，或可以同时将表面活性剂和反应性部分加入到丙烯酸酯混合物中。在一些实施方案中，组合物可以包含分散在整个亲水可交联树脂例如丙烯酸酯的网络中的金属氧化物颗粒。金属氧化物颗粒的合适实例包括但不限于二氧化硅颗粒、氧化钛、氧化铝、氧化锌、氧化锑、氧化锡、锆氧化物及其组合。组合物中的丙烯酸酯的浓度可以为约4%至95%重量。反应性表面活性剂的浓度可以为液体涂料的0.5%至30%重量。在一些实施方案中，组合物还可以包含具有烯基反应性基团的反应性表面活性剂，且可选自阴离子表面活性剂。组合物可以通过将涂覆的基材暴露到UV灯提供的UV辐射、由可见光灯提供的可见光辐射，或在一些实施方案中，由电子束促进剂提供的EB辐射来进行固化。将135.01克SR9035加入到含有24.65g配备有磁力搅拌棒的3‑EGA的圆底烧瓶。将内容物在室温下连续搅拌30分钟。在搅拌30分钟后，在室温下在不断搅拌下缓慢加入850.65克MEK‑AC‑2140Z，且将混合物搅拌过夜。然后使用Buschi Rotovap在40°C和730 mTorr下真空蒸馏混合物。然后将浓缩的树脂用192g的PM二醇醚稀释。然后将混合物转移到适合于包装可UV固化涂料的加盖棕色容器中并使其冷却至室温。将94.7克预混物1、1.47克预混物2、1.50克预混物3和2.29克Darocur 1173加入到容器，并使用磁力搅拌棒在室温下搅拌30分钟。然后使涂料混合物静置1小时。根据施加方式，通过用PM稀释进一步调节固体的涂料混合物。经由浸涂、刮涂棒、流涂和旋涂以各种方式施加涂料。涂覆的部分在Fusion UV固化单元中用H灯泡在2.0 J/cm²下固化。"
}